ПОЛИУРЕТАНОВЫЕ КОМПОЗИЦИИ, ОБЕСПЕЧИВАЮЩИЕ СЛАБОЕ ВОЗДЕЙСТВИЕ СВОБОДНОГО МОНОМЕРНОГО ИЗОЦИАНАТА МДИ, ВХОДЯЩЕГО В ИХ СОСТАВ, ПРИ НАНЕСЕНИИ РАСПЫЛЕНИЕМ

1. Распыляемая композиция полиуретановой пены (SPF), содержащая:
изоцианатный компонент, имеющий свободные изоцианатные функциональные группы и содержащий, относительно общей массы изоцианатного компонента:
от 50 до 100 мас.% изоцианат-содержащего соединения, включая полимерный дифенилметандиизоцианат (ПМДИ), причем содержание мономерного дифенилметандиизоцианата (мономерного МДИ) в указанном ПМДИ составляет от 10 до 90 мас.% относительно 100 частей по массе указанного ПМДИ, и
от 0 до 50 мас.% первого компонента, способного взаимодействовать с изоцианатом, который содержит одну или более гидроксильных функциональных групп на молекулу, которые способны взаимодействовать с указанными изоцианатными группами указанного изоцианатного компонента; и
второй компонент, способный взаимодействовать с изоцианатом, содержащий одну или более гидроксильных функциональных групп, способных взаимодействовать с указанными свободными изоцианатными функциональными группами указанного изоцианатного компонента, причем отношение свободных изоцианатных функциональных групп указанного изоцианатного компонента к указанным гидроксильным функциональным группам указанного второго компонента, способного взаимодействовать с изоцианатом, составляет от 0,25:1 до 3.0:1, и указанный второй компонент, способный взаимодействовать с изоцианатом, содержит, относительно общей массы второго компонента, способного взаимодействовать с изоцианатом:
от 20 до 90 мас.% гидроксил-функционального полимерного компонента, имеющего среднюю гидроксильную функциональность на одну молекулу от 1,5 до 7, и указанный гидроксил-функциональный полимерный компонент содержит, относительно общей массы гидроксил-функционального полимерного компонента:
от 0 до 40 мас.% огнезащитного компонента,
от 1 до 10 мас.% кремнийорганического поверхностно-активного вещества,
от 0 до 20 мас.% диамина,
от 0,5 до 15 мас.% катализатора, и
от 0 до 25 мас.% первого вспенивающего агента; и
при этом вязкость распыляемой композиции полиуретановой пены при нанесении спрея в зоне использования спрея составляет от 100 до 3000 сП при 25°С, в соответствии с ASTM D2196, и
при этом содержание мономерного МДИ распыляемой полиуретановой композиции при нанесении спрея в зоне использования спрея составляет не более 50 частей на млрд, в любой момент времени в зоне применения спрея, при измерении в соответствии с методом PEL 47.
2. Распыляемая композиция полиуретановой пены (SPF) по п. 1, отличающаяся тем, что содержание мономерного МДИ в композиции распыляемой полиуретановой пены, при нанесении спрея в зоне применения спрея по п. 1, обеспечивает среднесменное содержание мономерного МДИ за восьмичасовой период времени (ПДК-СС) не более 20 частей на млрд, измеренное в соответствии с методом PEL 47.
3. Распыляемая композиция полиуретановой пены (SPF) по п.1, отличающаяся тем, что указанный изоцианатный компонент дополнительно содержит агент для понижения вязкости, присутствующий в количестве от более 0 до 30 мас.% относительно общей массы указанного изоцианатного компонента.
4. Распыляемая композиция полиуретановой пены (SPF) по п. 1, отличающаяся тем, что указанный изоцианатный компонент дополнительно содержит второй вспенивающий агент, присутствующий в количестве от более 0 до 30 мас.% относительно общей массы указанного изоцианатного компонента.
5. Распыляемая композиция полиуретановой пены (SPF) по п. 3, отличающаяся тем, что указанный второй вспенивающий агент содержит по меньшей мере одно соединение из группы, состоящей из фторолефина, фторуглеводорода, углеводорода и любой их комбинации.
6. Распыляемая композиция полиуретановой пены (SPF) по п. 1, отличающаяся тем, что указанный первый компонент, способный взаимодействовать с изоцианатом, присутствует в указанном изоцианатном компоненте и содержит по меньшей мере одно соединение из группы, состоящей из:
гидроксил-функционального алифатического простого полиэфира, имеющего среднюю гидроксильную функциональность от 2 до 3 на молекулу;
гидроксил-функционального ароматического сложного полиэфира, имеющего среднюю гидроксильную функциональность от 2 до 3 на молекулу;
одноатомного спирта;
первого реакционноспособного огнезащитного агента, имеющего среднюю гидроксильную функциональность от 1 до 3 на молекулу; и
любой их комбинации.
7. Распыляемая композиция полиуретановой пены (SPF) по п. 6, отличающаяся тем, что указанный первый реакционноспособный огнезащитный агент присутствует в указанном первом компоненте, способном взаимодействовать с изоцианатом, и содержит по меньшей мере одно соединение из группы, состоящей из:
ароматического бромсодержащего соединения;
алифатического бромсодержащего соединения;
фосфорсодержащей огнезащитной добавки; и
любой их комбинации.
8. Распыляемая композиция полиуретановой пены (SPF) по п. 1, отличающаяся тем, что указанный гидроксил-функциональный полимерный компонент содержит, относительно общей массы указанного гидроксил-функционального полимерного компонента:
от 20 до 80 мас.% гидроксил-функционального ароматического сложного полиэфира, имеющего среднюю гидроксильную функциональность от 1,5 до 7 на молекулу,
от 0 до 40 мас.% простого полиэфирполиола Манниха, имеющего среднюю гидроксильную функциональность от 2 до 3 на молекулу, и
от 0 до 40 мас.% простого полиэфирполиола, отличного от указанного простого полиэфирполиола Манниха и имеющего среднюю гидроксильную функциональность от 2 до 3 на молекулу.
9. Распыляемая композиция полиуретановой пены (SPF) по п. 1, отличающаяся тем, что указанный огнезащитный компонент присутствует в указанном втором компоненте, способном взаимодействовать с изоцианатом, и содержит, относительно общей массы указанного огнезащитного компонента:
от 0 до 50 мас.% второго реакционноспособного огнезащитного компонента, имеющего, в среднем, от 1 до 3 гидроксильных групп на молекулу, причем второй реакционноспособный огнезащитный компонент является таким же или отличным от первого реакционноспособного огнезащитного компонента, и
от 50 до 100 мас.% нереакционноспособного огнезащитного компонента.
10. Распыляемая композиция полиуретановой пены (SPF) по п. 9, отличающаяся тем, что указанный второй реакционноспособный огнезащитный агент присутствует в указанном втором компоненте, способном взаимодействовать с изоцианатом.
11. Распыляемая композиция полиуретановой пены (SPF) по п. 1, отличающаяся тем, что указанный диамин присутствует в указанном втором компоненте, способном взаимодействовать с изоцианатом, и содержит ароматический диамин или алифатический диамин.
12. Распыляемая композиция полиуретановой пены (SPF) по п. 1, отличающаяся тем, что указанный катализатор содержит аминный катализатор.
13. Распыляемая композиция полиуретановой пены (SPF) по п. 1, отличающаяся тем, что указанный катализатор содержит, относительно общей массы второго компонента, способного взаимодействовать с изоцианатом:
от 10 до менее 15 мас.% аминного катализатора, и
от более 0 до 5 мас.% металлического катализатора.
14. Распыляемая композиция полиуретановой пены (SPF) по п. 1, отличающаяся тем, что первый вспенивающий агент присутствует в указанном втором компоненте, способном взаимодействовать с изоцианатом, и содержит по меньшей мере одно соединение из группы, состоящей из фторолефина, фторуглеводорода, углеводорода, воды, муравьиной кислоты и любой их комбинации.
15. Распыляемая адгезивная композиция с низким подъемом пены (LRA), содержащая:
изоцианатный компонент, имеющий свободные изоцианатные функциональные группы и содержащий, относительно общей массы изоцианатного компонента:
от 50 до 100 мас.% изоцианат-содержащего соединения, включая полимерный дифенилметандиизоцианат (ПМДИ), причем содержание мономерного дифенилметандиизоцианата (мономерного МДИ) в указанном ПМДИ составляет от 10 до 90 мас.% относительно 100 частей по массе указанного ПМДИ, и
от 0 до 50 мас.% первого компонента, способного взаимодействовать с изоцианатом, который содержит одну или более гидроксильных функциональных групп на молекулу, которые способны взаимодействовать с указанными изоцианатными группами указанного изоцианатного компонента; и
второй компонент, способный взаимодействовать с изоцианатом, содержащий одну или более гидроксильных функциональных групп, способных взаимодействовать с указанными свободными изоцианатными функциональными группами указанного изоцианатного компонента, причем отношение свободных изоцианатных функциональных групп указанного изоцианатного компонента к указанным гидроксильным функциональным группам указанного второго компонента, способного взаимодействовать с изоцианатом, составляет от 0,75:1 до 3.0:1, и указанный второй компонент, способный взаимодействовать с изоцианатом, содержит, относительно общей массы второго компонента, способного взаимодействовать с изоцианатом:
от 25 до 90 мас.% гидроксил-функционального полимерного компонента, содержащего в среднем от 1,5 до 7 гидроксильных групп на молекулу;
от 0 до 5 мас.% сшивающего агента на основе простого полиэфирполиола, активируемого этилендиамином, который имеет в среднем 4 гидроксильные группы на молекулу;
от 0 до 10 мас.% сшивающего агента на основе простого полиэфирполиола, активируемого глицерином или дипропиленгликолем, который имеет в среднем от 2 до 3 гидроксильных групп на молекулу и имеет средневесовую молекулярную массу от 25 до 6000 г/моль;
от 0,5 до 5 мас.% кремнийорганического поверхностно-активного вещества,
от 25 до 75 мас.% первичного амина, и
от 0,15 до 20 мас.% воды,
при этом вязкость распыляемой адгезивной композиции с низким подъемом пены при нанесении спрея в зоне использования спрея составляет от 100 до 3000 сП при 25°С, в соответствии с ASTM D2196, и
при этом содержание мономерного МДИ распыляемой адгезивной композиции с низким подъемом пены при нанесении спрея в зоне использования спрея составляет не более 50 частей на млрд, в любой момент времени в зоне применения спрея, при измерении в соответствии с методом PEL 47.
16. Распыляемая адгезивная композиция с низким подъемом пены по п. 15, отличающаяся тем, что содержание мономерного МДИ в распыляемой адгезивной композиции с низким подъемом пены, при нанесении спрея в зоне применения спрея по п. 15, обеспечивает среднесменное содержание мономерного МДИ за восьмичасовой период времени (ПДК-СС) не более 20 частей на млрд, измеренное в соответствии с методом PEL 47.
17. Распыляемая адгезивная композиция с низким подъемом пены по п. 15, отличающаяся тем, что указанный изоцианатный компонент дополнительно содержит агент для понижения вязкости, присутствующий в количестве от более 0 до 30 мас.% относительно общей массы указанного изоцианатного компонента.
18. Распыляемая адгезивная композиция с низким подъемом пены по п. 15, отличающаяся тем, что указанный первый компонент, способный взаимодействовать с изоцианатом, присутствует в указанном изоцианатном компоненте и содержит по меньшей мере одно соединение из группы, состоящей из:
гидроксил-функционального алифатического простого полиэфира, имеющего среднюю гидроксильную функциональность от 2 до 3 на молекулу;
гидроксил-функционального ароматического сложного полиэфира, имеющего среднюю гидроксильную функциональность от 2 до 3 на молекулу;
одноатомного спирта;
реакционноспособного огнезащитного агента, имеющего среднюю гидроксильную функциональность от 1 до 3 на молекулу; и
любой их комбинации.
19. Распыляемая адгезивная композиция с низким подъемом пены по п. 18, отличающаяся тем, что указанный реакционноспособный огнезащитный агент присутствует в указанном первом компоненте, способном взаимодействовать с изоцианатом, и содержит по меньшей мере одно соединение из группы, состоящей из:
ароматического бромсодержащего соединения;
алифатического бромсодержащего соединения;
фосфорсодержащей огнезащитной добавки; и
любой их комбинации.
20. Распыляемая адгезивная композиция с низким подъемом пены по п. 15, отличающаяся тем, что указанный гидроксил-функциональный полимерный компонент содержит простой полиэфирдиол или -триол с концевым этиленоксидом, имеющий средневесовую молекулярную массу от 25 до 6000 г/моль.
21. Распыляемая адгезивная композиция с низким подъемом пены по п. 15, отличающаяся тем, что указанный гидроксил-функциональный полимерный компонент содержит простой полиэфирдиол или -триол, содержащий пропиленоксидную группу, который имеет средневесовую молекулярную массу от 25 до 6000 г/моль.
22. Распыляемая адгезивная композиция с низким подъемом пены по п. 15, отличающаяся тем, что указанный гидроксил-функциональный полимерный компонент содержит активируемый дипропиленгликолем простой полиэфирдиол или, содержащий этиленоксидную и пропиленоксидную группу, имеющий средневесовую молекулярную массу от 25 до 6000 г/моль.
23. Распыляемая адгезивная композиция с низким подъемом пены по любому из пп. 15-22, отличающаяся тем, что указанный первичный амин содержит алифатический первичный амин.
24. Распыляемая адгезивная композиция с низким подъемом пены по любому из пп. 15-22, отличающаяся тем, что указанный первичный амин содержит ароматический первичный амин.
25. Способ получения многослойной структуры для строительного применения, включающий:
получение изоцианатного компонента и второго компонента, способного взаимодействовать с изоцианатом, по любому из пп. 1-14;
введение полученного изоцианатного компонента и полученного второго компонента, способного взаимодействовать с изоцианатом, в разные емкости системы для распыления полиуретана, причем каждая емкость сообщается по текучей среде с дозатором;
получение распыляемой композиции полиуретановой пены посредством предварительного смешивания изоцианатного компонента и второго компонента, способного взаимодействовать с изоцианатом, в дозаторе системы для распыления полиуретана, причем указанная смесь имеет вязкость от 100 до 3000 сП при 25°С, в соответствии с ASTM D2196;
обеспечение первого материала подложки, расположенного в зоне нанесения спрея;
нанесение распыляемой композиции полиуретановой пены на первый материал подложки из дозатора в указанной зоне нанесения спрея, и
нанесение второго материала подложки поверх нанесенной распыляемой композиции полиуретановой пены напротив первого материала подложки с получением многослойной структуры,
при этом содержание мономерного МДИ распыляемой полиуретановой композиции при нанесении спрея в зоне использования спрея составляет не более 50 частей на млрд, в любой момент времени в зоне применения спрея, при измерении в соответствии с методом PEL 47.
26. Способ по п. 25, отличающийся тем, что содержание мономерного МДИ распыляемой полиуретановой композиции при нанесении спрея в зоне использования спрея составляет не более 20 частей на млрд, в расчете на среднесменное значение за восьмичасовой период времени после нанесения спрея, при измерении в соответствии с методом PEL 47.
27. Способ получения многослойной структуры для строительного применения, включающий:
получение изоцианатного компонента и второго компонента, способного взаимодействовать с изоцианатом, по любому из пп. 15-24;
введение изоцианатного компонента и второго компонента, способного взаимодействовать с изоцианатом, в разные емкости системы для распыления полиуретана, причем каждая емкость сообщается по текучей среде с дозатором;
получение адгезивной композиции с низким подъемом пены посредством предварительного смешивания изоцианатного компонента и второго компонента, способного взаимодействовать с изоцианатом, в дозаторе системы для распыления полиуретана, причем указанная смесь имеет вязкость от 100 до 3000 сП при 25°С, в соответствии с ASTM D2196;
обеспечение первого материала подложки, расположенного в зоне
нанесения спрея;
нанесение адгезивной композиции с низким подъемом пены на первый материал подложки из дозатора в указанной зоне нанесения спрея, и
нанесение второго материала подложки поверх нанесенной адгезивной композиции с низким подъемом пены напротив первого материала подложки с получением многослойной структуры,
при этом содержание мономерного МДИ распыляемой адгезивной композиции с низким подъемом пены при нанесении спрея в зоне использования спрея составляет не более 50 частей на млрд, в любой момент времени в зоне применения спрея, при измерении в соответствии с методом PEL 47.
28. Способ по п. 27, отличающийся тем, что содержание мономерного МДИ распыляемой полиуретановой композиции при нанесении спрея в зоне использования спрея составляет не более 20 частей на млрд, в расчете на среднесменное значение за восьмичасовой период времени после нанесения спрея, при измерении в соответствии с методом PEL 47.